Способ получения компактных материалов, содержащих диборид титана, методом самораспространяющегося высокотемпературного синтеза

1. Способ получения компактных материалов, содержащих диборид титана, методом самораспространяющегося высокотемпературного синтеза, включающий приготовление реакционной смеси из порошкообразных компонентов, компактирование смеси и инициирование синтеза, отличающийся тем, что реакционная смесь состоит из ферротитана, с содержанием титана не менее 60%, и ферробора, с содержанием бора не менее 6%, взятых с отношением массы ферротитана к массе ферробора от 0,1 до 0,8.
2. Способ по п. 1, отличающийся тем, что крупность порошкообразных компонентов реакционной смеси не превышает 1 мм.
3. Способ по п. 2, отличающийся тем, что к сухой порошкообразной смеси добавляют клеевое связующее, в количестве, не превышающим 40% от массы сухой смеси.
4. Способ получения компактных материалов, содержащих диборид титана, методом самораспространяющегося высокотемпературного синтеза из реакционной смеси, состоящей из ферротитана, с содержанием титана не менее 60%, и ферробора, с содержанием бора не менее 6%, взятых с отношением массы ферротитана к массе ферробора от 0,1 до 0,8, отличающийся тем, что к реакционной смеси добавляют порошкообразные легирующие добавки в количестве до 80% от массы реакционной смеси.
5. Способ по п. 4, отличающийся тем, что крупность компонентов реакционной смеси и легирующих добавок не превышает 1 мм.
6. Способ по п. 5, отличающийся тем, что к сухой смеси порошкообразных компонентов добавляют клеевое связующее, в количестве, не превышающим 40% от массы сухой смеси.